"誘電性絶縁ガスを含む誘電性絶縁媒体であって、前記絶縁ガスがa正確に5個の炭素原子を含むフルオロケトンaと、b前記フルオロケトンaとは異なる誘電性絶縁ガス成分bとの混合物を含む誘電性絶縁媒体。前記ガス成分の混合物が、前記混合物の各々の異なるガス成分の誘電強度の線形加算の結果よりも高い誘電強度を有する、請求項1に記載の誘電性絶縁媒体。前記誘電性絶縁媒体のガス成分の誘電強度の和よりも大きい非線形的に増加した誘電強度を有する、請求項1および2の何れかに記載の誘電性絶縁媒体。前記絶縁媒体のガス成分の誘電強度の和を超える前記絶縁媒体の誘電強度の非線形的増加を前記フルオロケトンaと共にもたらす前記誘電性絶縁ガス成分bとしてのキャリアガスを含む、請求項1~3の何れかに記載の誘電性絶縁媒体。前記誘電性絶縁ガス成分bが、それ自体が前記フルオロケトンaよりも低い誘電強度を有するキャリアガスである、請求項1~4の何れかに記載の誘電性絶縁媒体。前記誘電性ガス成分bが、前記フルオロケトンaよりも多量に存在するキャリアガスである、請求項1~5の何れかに記載の誘電性絶縁媒体。前記ガス成分bの種類および量ならびに前記フルオロケトンaの量が、前記誘電性絶縁媒体のガス成分の誘電強度の和を超える前記絶縁媒体の誘電強度の非線形的増加が達成されるよう選択される、請求項1~6の何れかに記載の誘電性絶縁媒体。誘電性絶縁媒体、特にそのガス成分の混合物の絶縁破壊電界強度Ebdが以下の式:Ebd=spaEcritapbEcritb式中、paは前記フルオロケトンaの分圧であり、pbは前記誘電性絶縁ガス成分bの分圧であり、Ecritaは前記フルオロケトンaの減圧絶縁破壊電界強度であり、Ecritbは前記誘電性絶縁ガス成分bの減圧絶縁破壊電界強度であり、sは相乗作用因子Ebd測定/Ebdlincalcであり、Ebd測定は、誘電性絶縁媒体、特にそのガス成分の混合物の測定した絶縁破壊電界強度であり、Ebdlincalcは前記フルオロケトンaおよび前記誘電性ガス成分bの絶縁破壊電界強度の線形的に計算した和であるにより定義され、前記混合物は前記相乗作用因子sが1を超えるように選択される請求項1~7の何れかに記載の誘電性絶縁媒体。前記誘電性絶縁媒体、特にそのガス成分の混合物の前記絶縁破壊電界強度Ebd、前記フルオロケトンaの前記減圧絶縁破壊電界強度Ecritaおよび前記誘電性絶縁ガス成分bの前記減圧絶縁破壊電界強度Ecritbが、第1の類似の、好ましくは第1の同一の測定装置で測定され、特に、前記誘電性絶縁媒体が使用される電気装置で測定される、請求項8に記載の誘電性絶縁媒体。前記誘電性絶縁媒体、特にそのガス成分の混合物の前記測定した絶縁破壊電界強度Ebd測定、ならびにガス成分、特にフルオロケトンaおよび前記誘電性ガス成分bの絶縁破壊電界強度の前記線形的に計算した和Ebdlincalcが、第2の類似の、好ましくは第2の同一の測定装置で測定され、特に、前記誘電性絶縁媒体が使用される電気装置で測定される、請求項8~9の何れかに記載の誘電性絶縁媒体。前記ガス成分bの種類および量ならびに前記フルオロケトンaの量が、前記相乗作用因子sが101超、好ましくは105超、より好ましくは110超、最も好ましくは115超になるように選択される、請求項8~10の何れかに記載の誘電性絶縁媒体。前記相乗作用因子sが、前記フルオロケトンaの前記分圧paの前記誘電性絶縁ガス成分bの前記分圧pbに対する比rに依存する、請求項8~11の何れかに記載の誘電性絶縁媒体。誘電性絶縁媒体、特に請求項1~12の何れかに記載の誘電性絶縁媒体であって、a正確に5個の炭素原子を含むフルオロケトンaと、b前記フルオロケトンaとは異なる誘電性絶縁ガス成分bとの混合物を含み、前記誘電性絶縁ガス成分bが空気、もしくは空気成分、特に窒素であるまたはこれを含む誘電性絶縁媒体。前記誘電性絶縁ガス成分bが酸素を含む、特に酸素である、請求項13に記載の誘電性絶縁媒体。前記誘電性絶縁ガス成分bが二酸化炭素を含む、特に二酸化炭素である、請求項13~14の何れかに記載の誘電性絶縁媒体。消弧ガス、特に回路遮断器用の消弧ガスである、請求項14および15の何れかに記載の誘電性絶縁媒体。酸素のモル分率が40以下、好ましくは30未満、より好ましくは20未満である、請求項13~16の何れかに記載の誘電性絶縁媒体。前記フルオロケトンaがペルフルオロケトンである、および/または前記フルオロケトンaが分枝アルキル鎖を有する、および/または前記フルオロケトンaが完全飽和化合物である、請求項1~17の何れかに記載の誘電性絶縁媒体。前記フルオロケトンaが、少なくとも1個の水素原子がフッ素原子で置換されている以下の構造式によって定義される化合物からなる群より選択される少なくとも1種の化合物である、請求項1~18の何れかに記載の誘電性絶縁媒体。前記フルオロケトンaが、分子式C5F10Oを有し、特に、1,1,1,3,4,4,4-ヘプタフルオロ-3-トリフルオロメチルブタン-2-オン、1,1,1,3,3,4,4,5,5,5-デカフルオロペンタン-2-オン、1,1,1,2,2,4,4,5,5,5-デカフルオロペンタン-3-オン、および1,1,1,4,4,5,5,5-オクタフルオロ-3-ビストリフルオロメチル-ペンタン-2-オンからなる群から選択され、好ましくは1,1,1,3,4,4,4-ヘプタフルオロ-3-トリフルオロメチルブタン-2-オンである、請求項1~19の何れかに記載の誘電性絶縁媒体。前記絶縁媒体中の前記フルオロケトンaのモル分率が、1超、好ましくは2超、より好ましくは3超、特に3.5超であり、前記絶縁媒体中の前記フルオロケトンaのモル分率が、さらにより好ましくは5~40、最も好ましくは6~10に及ぶ、請求項1~20の何れかに記載の誘電性絶縁媒体。前記フルオロケトンaが動作条件下の前記絶縁媒体中で気相である、請求項1~21の何れかに記載の誘電性絶縁媒体。8バール未満、好ましくは7.5バール未満、より好ましくは7バール未満、特に6.5バール以下の過圧力下で誘電性絶縁ガスである、または2.5バール未満、好ましくは2.0バール未満、より好ましくは1.5バール未満、特に1.2バール以下の過圧力下で誘電性絶縁ガスである、請求項1~22の何れかに記載の誘電性絶縁媒体。前記誘電性絶縁ガス成分bが、前記フルオロケトンaの大気中の沸点よりも、少なくとも50K、好ましくは少なくとも70K、特に少なくとも100K低い大気中の沸点を有する、請求項1~23の何れかに記載の誘電性絶縁媒体。前記誘電性絶縁ガス成分bが、A不活性および/または非毒性および/または不燃性である;および/またはB10kV/cmバール超、好ましくは20kV/cmバール超、特に30kV/cmバール超の誘電強度を有する;および/あるいはC0のオゾン破壊係数を有する、請求項1~23の何れかに記載の誘電性絶縁媒体。前記誘電性絶縁ガス成分bが、1000未満、好ましくは300未満、好ましくは100未満、好ましくは50未満、好ましくは10未満、好ましくは5未満、好ましくは3未満、より好ましくは2未満、最も好ましくは1.5未満の100年間地球温暖化係数GWPを有する、請求項1~25の何れかに記載の誘電性絶縁媒体。前記誘電性絶縁ガス成分bが、少なくとも2種のガス成分要素b1、b2、...bnの混合物を含む、請求項1~26の何れかに記載の誘電性絶縁媒体。前記誘電性絶縁ガス成分bが、前記フルオロケトンa中に存在するものよりも少ない原子を有する分子を含む、特に三原子および/または二原子分子を含む、あるいは三原子および/または二原子分子からなる、請求項1~27の何れかに記載の誘電性絶縁媒体。前記フルオロケトンaがイオン化エネルギー閾値を有するエネルギー依存性イオン化断面積を有し、前記誘電性絶縁ガス成分bが特定のエネルギーでのピークを有するエネルギー依存性電子散乱断面積を有し、前記誘電性絶縁ガス成分bの前記特定のエネルギーが前記フルオロケトンaの前記イオン化エネルギー閾値未満にある、請求項1~28の何れかに記載の誘電性絶縁媒体。c前記フルオロケトンaとは異なるさらなるフルオロケトンcをさらに含む、請求項1~29の何れかに記載の誘電性絶縁媒体。前記さらなるフルオロケトンcが前記誘電性絶縁ガス成分bとは異なる、請求項30に記載の誘電性絶縁媒体。前記さらなるフルオロケトンcが、正確に5個の炭素原子または正確に6個の炭素原子または正確に7個の炭素原子または正確に8個の炭素原子を含む、好ましくは5~7個の炭素原子を含む、特に正確に6個の炭素原子を含む、請求項30~31の何れかに記載の誘電性絶縁媒体。前記さらなるフルオロケトンcが、少なくとも1個の水素原子がフッ素原子で置換されている、以下の構造式により定義される化合物からなる群から選択される少なくとも1種の化合物:である、および/または少なくとも1個の水素原子がフッ素原子で置換されている、以下の構造式により定義される化合物からなる群から選択される少なくとも1種の化合物:である、請求項32に記載の誘電性絶縁媒体。前記フルオロケトンcがペルフルオロケトンである、および/または前記フルオロケトンcが分枝アルキル鎖を有する、および/または前記フルオロケトンaが完全飽和化合物である、請求項30~33の何れかに記載の誘電性絶縁媒体。前記フルオロケトンcが分子式C6F12Oを有し、特に、1,1,1,2,4,4,5,5,5-ノナフルオロ-2-トリフルオロメチルペンタン-3-オンドデカフルオロ-2-メチルペンタン-3-オンとも命名されている、1,1,1,3,3,4,5,5,5-ノナフルオロ-4-トリフルオロメチルペンタン-2-オンドデカフルオロ-4-メチルペンタン-2-オンとも命名されている、1,1,1,3,4,4,5,5,5-ノナフルオロ-3-トリフルオロメチルペンタン-2-オンドデカフルオロ-3-メチルペンタン-2-オンとも命名されている、1,1,1,3,4,4,4-ヘプタフルオロ-3-ビス-トリフルオロメチルブタン-2-オンドデカフルオロ-3,3-ジメチルブタン-2-オンとも命名されている、ドデカフルオロヘキサン-2-オンおよびドデカフルオロヘキサン-3-オンおよびドデカフルオロ-シクロヘキサノンからなる群から選択され、特に、1,1,1,2,4,4,5,5,5-ノナフルオロ-2-トリフルオロメチルペンタン-3-オンである、請求項30~34の何れかに記載の誘電性絶縁媒体。前記絶縁媒体中の前記フルオロケトンcのモル分率が、0.1超、好ましくは0.5超、より好ましくは1超、特に2超である、請求項30~35の何れかに記載の誘電性絶縁媒体。前記絶縁媒体中の前記フルオロケトンcのモル分率が、1~15、好ましくは1~10、より好ましくは1~3に及ぶ、請求項30~36の何れかに記載の誘電性絶縁媒体。各フルオロケトン成分の分圧が、前記誘電性絶縁媒体の最小動作温度でのそのそれぞれの飽和蒸気圧に少なくともほぼ対応する、請求項1~37の何れかに記載の誘電性絶縁媒体。酸素のモル分率の、前記少なくとも1種のフルオロケトンaおよび任意のさらなるフルオロケトンcのモル分率に対する比が、少なくとも2:1、好ましくは少なくとも2.5:1、より好ましくは少なくとも3:1である、請求項1~38の何れかに記載の誘電性絶縁媒体。前記誘電性絶縁媒体、特に誘電性絶縁ガスが、100未満、好ましくは50未満、好ましくは20未満、好ましくは10未満、好ましくは5未満、好ましくは3未満、より好ましくは2未満、最も好ましくは1.5未満の100年間地球温暖化係数GWPを有する、請求項1~39の何れかに記載の誘電性絶縁媒体。電気エネルギーの発生および/または伝達および/または分配および/または使用のための装置、特に高または中電圧ガス絶縁開閉装置用の誘電性絶縁媒体としてのa正確に5個の炭素原子を含むフルオロケトンaと、b前記フルオロケトンaとは異なる誘電性絶縁ガス成分bとの混合物の使用。電気エネルギーの発生および/または伝達および/または分配および/または使用ための装置における、請求項1~40の何れかに記載の誘電性絶縁媒体の、特に請求項41に記載の使用。前記ガス絶縁開閉装置の最小許容動作温度が-5°Cである、請求項41~42の何れかに記載の使用。前記混合物が、c前記フルオロケトンaとは異なるさらなるフルオロケトンcをさらに含む、請求項41~43の何れかに記載の誘電性絶縁媒体の使用。不均一な電界分布における請求項41~44の何れかに記載の誘電性絶縁媒体の使用。回路遮断器、特に高電圧回路遮断器または中電圧回路遮断器中の消弧ガスとしてのa前記フルオロケトンaと、b1二酸化炭素および/またはb2空気もしくは酸素との混合物を含む、請求項1~40の何れかに記載の誘電性絶縁媒体の使用。前記消弧ガス中の前記空気または酸素が、前記回路遮断器の電極上への炭素析出を減少させるためのものである、請求項46に記載の使用。前記消弧ガス中の前記空気または酸素が、開閉動作後に特に存在する毒性アーク放電副産物の量を減少させるためのものである、請求項46または47に記載の使用。前記フルオロケトンaが正確に5個または正確に6個または正確に7個または正確に8個の炭素原子を含む、請求項46~48の何れかに記載の使用。二酸化炭素の量の酸素の量に対する比が最大で20:1である、好ましくは最大で15:1である、より好ましくは最大で10:1である、最も好ましくは最大で5:1である、請求項46~49の何れかに記載の使用。酸素のモル分率の、フルオロケトンaおよび任意のさらなるフルオロケトンcのモル分率に対する比が、少なくとも2:1、好ましくは少なくとも2.5:1、より好ましくは少なくとも3:1である、請求項46~50の何れかに記載の使用。電気エネルギーの発生および/または伝達および/または分配および/または使用のための装置2、特に中または高電圧装置2であって、前記装置2は、絶縁空間6を規定するハウジング4と、前記絶縁空間6内に配置された電気活性部品8とを具備し、前記絶縁空間6が請求項1~40の何れかに記載の誘電性絶縁媒体により特徴付けられる絶縁媒体を含む、装置2。開閉装置2、特に、空気絶縁もしくはガス絶縁金属封止開閉装置2またはハイブリッド開閉装置または中電圧ブロック開閉装置またはリングメインユニット、またはデッドタンク型遮断器またはPASSモジュールプラグおよび開閉器モジュール、あるいはこれらの部品または要素、特に母線、ブッシング、ケーブル、ガス絶縁ケーブル、ケーブル継手、変流器、計器用変圧器、サージ避雷器および/またはガス絶縁送電線であることを特徴とする請求項52に記載の装置2。開閉器、特に、接地開閉器、断路器、複合型の断路器および接地開閉器、負荷開閉器および/または回路遮断器であることを特徴とする請求項52~53の何れかに記載の装置2。請求項54に記載の装置2であって、前記装置2は加圧消弧ガスを提供するための圧力上昇室を有する高圧回路遮断器、特に、a前記フルオロケトンaと、b1二酸化炭素および/またはb2空気もしくは酸素との混合物を収容した高電圧回路遮断器であり、開閉動作において、消弧期中に前記フルオロケトンが炭素原子の数がより少ないフッ化炭素化合物に分解されることを特徴とする装置2。変圧器、特に配電変圧器または電力変圧器であることを特徴とする請求項52~53の何れかに記載の装置2。電気回転機械、発電機、電動機、駆動装置、半導体デバイス、パワーエレクトロニクスデバイス、および/またはこれらの要素であることを特徴とする請求項52~53の何れかに記載の装置2。前記絶縁媒体またはその成分の少なくとも1種の組成、温度、絶対圧力、分圧、ガス密度および/または部分ガス密度を、それぞれ単独であるいは組み合わせて制御するための制御ユニット10a、10bをさらに具備することを特徴とする請求項52~57の何れかに記載の装置2。前記制御ユニット10a、10bが、前記フルオロケトンaおよび任意のフルオロケトンcの分圧を制御するため、特にこれを必要とされる分圧レベルより上に維持するための加熱器および/または気化器16を具備することを特徴とする請求項58に記載の装置2。前記制御ユニット10a、10bが装置2の前記ハウジング4または前記ハウジング4の少なくとも一部を所望の温度に設定するための加熱系を含む温度制御ユニット10aを具備する、および/または前記制御ユニット10a、10bが或る濃度の前記フルオロケトンaおよび任意のさらなるフルオロケトンcを定量供給するため、及び得られた絶縁媒体を装置2中に注入するための流体処理ユニット10bを含むことを特徴とする請求項58~59の何れかに記載の装置2。前記装置2が、予備体積の液体フルオロケトンを有する、および/または絶対充填圧力が前記装置2の所与の圧力限界未満に維持されるように所望の絶縁媒体の最大許容動作温度を制限するための手段を有することを特徴とする請求項52~60の何れかに記載の装置2。前記2が、不均一な電界分布を有する、および/または六フッ化硫黄SF6で充填されるための従来の圧力設計を有するが、代わりに請求項1~40の何れかに記載の誘電性絶縁媒体で充填されることを特徴とする請求項52~61の何れかに記載の装置2。前記誘電性絶縁媒体中に、フルオロケトンaおよび任意のさらなるフルオロケトンcが、前記フルオロケトンの凝縮温度が前記装置2の定格動作温度未満、特に5°C未満、好ましくは-5°C未満、より好ましくは-20°C未満、さらにより好ましくは-30°C未満、最も好ましくは-40°C未満となるような量で存在することを特徴とする請求項52~62の何れかに記載の装置2。前記誘電性絶縁媒体が、ガス状成分を、前記ガス状成分の混合物の凝縮温度が装置2の定格動作温度未満、特に5°C未満、好ましくは-5°C未満、より好ましくは-20°C未満、さらにより好ましくは-30°C未満、最も好ましくは-40°C未満となるような量で含むことを特徴とする請求項52~63の何れかに記載の装置2。装置2、特に請求項52~64の何れかに記載の装置2であって、a前記装置が、前記誘電性絶縁媒体により充填される空間に必要とされる電界強度Eapp、最小定格動作温度Tmin、最大定格動作温度Tmax、および最大許容ガス圧力pmaxを含む定格パラメータにより特徴付けられる定格を有し、b前記装置が、フルオロケトンと、前記フルオロケトンとは異なる誘電性絶縁ガス成分bとの混合物を含む誘電性絶縁ガスを含み、前記混合物は相乗作用因子sにより特徴付けられる非線形的に増加する誘電強度を有し、c前記誘電性絶縁ガス、特に前記混合物が、前記フルオロケトンの種類、分圧pa、または特に対応する数密度、および減圧絶縁破壊電界強度Ecrita、ならびに前記誘電性絶縁ガス成分bの種類、分圧pb、または特に対応する数密度、および減圧絶縁破壊電界強度Ecritbにより定義される特性パラメータを有し、d前記誘電性絶縁ガス、特に前記混合物の線形減圧絶縁破壊電界強度Elincalcを前記減圧絶縁破壊電界強度EcritaおよびEcritbの分圧加重和により前記フルオロケトンの前記分圧paの関数として計算し、e前記電界強度Eappおよび前記線形減圧絶縁破壊電界強度Ebdlincalcから、前記誘電性絶縁ガスの絶対圧力曲線pabspaを前記フルオロケトンの前記分圧paの関数として決定し、f標準温度での前記絶縁ガスの絶対充填圧力pabsからおよび前記絶対圧力曲線pabspaから、前記フルオロケトンの第1の分圧pa1、または特に第1の対応する数密度を決定し、g1を超える前記混合物の前記相乗作用因子により電気装置の前記定格パラメータの少なくとも1つを拡大する、装置2。請求項65記載の装置2であって、a前記絶縁ガス中の前記フルオロケトンの凝縮温度が前記最小定格動作温度Tmin未満になるように、前記フルオロケトンの第2の分圧pa2、または特に第2の対応する数密度を決定し、b前記第1の分圧pa1が前記第2の分圧pa2以下である場合、pa1≦pa≦pa2となるような範囲の前記フルオロケトンの前記分圧paを選択するか、またはc前記第1の分圧pa1が前記第2の分圧pa2よりも大きい場合、i.前記第2の分圧pa2以下の前記フルオロケトンの前記分圧paを選択し、前記誘電性絶縁ガス成分bの前記分圧pbを増加させることにより、前記絶対圧力pabsを増加させる、特に前記絶対圧力pabsをpabspa2と等しいところまで増加させる、および/またはii.加熱することにより前記最小動作温度Tminを増加させ、それによって前記第2の分圧pa2をより高い値まで増加させる、特に、前記第2の分圧pa2を前記第1の分圧pa1以上の値まで増加させ、その後pa1≦pa≦pa2となるような範囲の前記フルオロケトンの前記分圧paを選択する、装置2。請求項65~66の何れかに記載の装置2であって、a電気装置2中に存在する前記混合物について、特に前記フルオロケトンの前記分圧paの前記誘電性ガス成分bの前記分圧pbに対する比について前記相乗作用因子sの値を決定し、b以下の手段:前記最大電界強度Eappを増加させること、前記最小定格動作温度Tminを減少させること、前記絶対充填圧力pabsを減少させること、前記電気装置2中に存在する前記フルオロケトンの前記分圧paもしくはモル分率maを減少させること、安全域を増加させること、およびこれらの組合せの少なくとも1つにより定格拡大を行う、装置2。電気装置、特に請求項52~67の何れかに記載の装置の仕様決定を行う方法であって、a前記装置について、前記誘電性絶縁媒体により充填される空間に必要とされる電界強度Eapp、最小定格動作温度Tmin、最大定格動作温度Tmax、および最大許容ガス圧力pmaxを含む定格パラメータにより特徴付けられる定格を選択するステップと、b誘電性絶縁ガス成分bとの混合物のフルオロケトンを含み、前記誘電性絶縁ガス成分bは前記フルオロケトンとは異なる誘電性絶縁ガスを選択するステップであって、前記混合物が相乗作用因子sにより特徴付けられる非線形的に増加する誘電強度を有するステップと、c前記誘電性絶縁ガス、特に前記混合物が、前記フルオロケトンの種類、分圧pa、または特に対応する数密度、および減圧絶縁破壊電界強度Ecrita、ならびに前記ガス成分bの種類、分圧pb、または特に対応する数密度、および減圧絶縁破壊電界強度Ecritbにより定義される特性パラメータを有するステップと、d前記誘電性絶縁ガス、特に前記混合物の線形減圧絶縁破壊電界強度Ebdlincalcを前記減圧絶縁破壊電界強度EcritaおよびEcritbの分圧加重和により前記フルオロケトンの前記分圧paの関数として計算するステップと、e前記電界強度Eappおよび前記線形減圧絶縁破壊電界強度Ebdlincalcから、前記誘電性絶縁ガスの絶対圧力曲線pabspaを前記フルオロケトンの前記分圧paの関数として決定するステップと、f標準温度で前記絶縁ガスの絶対充填圧力pabsを選択し、そこからおよび前記絶対圧力曲線pabspaから、前記フルオロケトンの第1の分圧pa1、特に第1の対応する数密度を決定するステップと、g1を超える前記混合物の前記相乗作用因子により前記電気装置の前記定格パラメータの少なくとも1つを拡大するステップとにより特徴付けられる方法。a前記絶縁ガス中の前記フルオロケトンの凝縮温度が前記最小定格動作温度Tmin未満になるように、前記フルオロケトンの第2の分圧pa2、または特に第2の対応する数密度を決定するステップと、b前記第1の分圧pa1が前記第2の分圧pa2以下である場合、pa1≦pa≦pa2となるような範囲の前記フルオロケトンの前記分圧paを選択するステップ、またはc前記第1の分圧pa1が前記第2の分圧pa2よりも大きい場合、i.前記第2の分圧pa2以下の前記フルオロケトンの前記分圧paを選択し、前記誘電性絶縁ガス成分bの前記分圧pbを増加させることにより、前記絶対圧力pabsを増加させる、特に前記絶対圧力pabsをpabspa2と等しいところまで増加させるステップ、および/またはii.加熱することにより前記最小動作温度Tminを増加させ、それによって前記第2の分圧pa2をより高い値まで増加させる、特に、前記第2の分圧pa2を前記第1の分圧pa1以上の値まで増加させ、その後pa1≦pa≦pa2となるような範囲の前記フルオロケトンの前記分圧paを選択するステップとによりさらに特徴付けられる、請求項68に記載の電気装置の仕様決定方法。a前記混合物について、特に前記フルオロケトンの前記分圧paの前記誘電性ガス成分bの前記分圧pbに対する比について前記相乗作用因子sの値を決定するステップと、b以下のステップ:前記電界強度Eappを増加させるステップ、前記最小定格動作温度Tminを減少させるステップ、前記絶対充填圧力pabsを減少させるステップ、前記フルオロケトンの前記分圧paもしくはモル分率maを減少させるステップ、安全域を増加させるステップ、およびこれらの組合せの少なくとも1つにより定格拡大を行うステップとによりさらに特徴付けられる、請求項68~69の何れかに記載の電気装置の仕様決定方法。a正確に5個の炭素原子を含むフルオロケトンaを含むようにおよび/または正確に6個の炭素原子を含むさらなるフルオロケトンcを含むように前記フルオロケトンを選択するステップ、および/またはb空気、窒素、二酸化炭素およびこれらの混合物の群から選択される成分の少なくとも1つを含むように前記誘電性ガス成分bを選択するステップによりさらに特徴付けられる、請求項68~70の何れかに記載の電気装置の仕様決定方法。"